(57)【要約】【課題】  軽量・コンパクト化の要求に対応し、かつ割れ疲労強度および転動疲労寿命を改善したプラネタリギア機構の転がり支持機構を提供する。【解決手段】  プラネタリギア機構１０は、太陽歯車１２および内歯歯車１５の双方に噛合う遊星歯車１３と遊星歯車軸（内方部材）１７との間に針状ころ１８を有し、上記の遊星歯車軸１７は、０．５０質量％以上の炭素を含む鋼で構成され、中空の円筒形状を有し、端面においてＨＶ２００以上ＨＶ３００以下の硬さを有し、かつ転動面表面から内径面までの径方向全体に硬化層１７ａを有している。【選択図】        図１
2006144889.tif 000002
【特許請求の範囲】
【請求項１】
遊星歯車と、前記遊星歯車の内側に位置する内方部材と、前記遊星歯車と前記内方部材との間に介在する複数の転動体とを備えたプラネタリギア機構の転がり支持機構において、
前記内方部材は、０．５０質量％以上の炭素を含む鋼で構成され、中空の円筒形状を有し、端面においてＨＶ２００以上ＨＶ３００以下の硬さを有し、かつ前記転動体が転動する前記内方部材の転動面表面から内径面までの径方向全体に硬化層を有していることを特徴とする、プラネタリギア機構の転がり支持機構。
【請求項２】
前記内方部材の転動面表層部のオーステナイト結晶粒の粒度番号が１０番を超える範囲にあり、前記オーステナイト結晶粒の粒度番号が研削後の転動面の表層５０μｍにおける値であることを特徴とする、請求項１に記載のプラネタリギア機構の転がり支持機構。
【請求項３】
前記内方部材は、表層部に窒素富化層を有することを特徴とする、請求項１または２に記載のプラネタリギア機構の転がり支持機構。
【請求項４】
前記内方部材の転動面表層部の残留オーステナイト量が１１体積％以上４０体積％以下の範囲であり、前記残留オーステナイト量が研削後の転動面の表層５０μｍにおける値であることを特徴とする、請求項３に記載のプラネタリギア機構の転がり支持機構。
【請求項５】
前記窒素富化層における窒素含有量が０．１質量％以上０．７質量％以下の範囲であり、前記窒素含有量が研削後の転動面の表層５０μｍにおける値であることを特徴とする、請求項３または４に記載のプラネタリギア機構の転がり支持機構。
【請求項６】
前記内方部材の転動面の表面硬さがＨＶ６５３以上であることを特徴とする、請求項３〜５のいずれかに記載のプラネタリギア機構の転がり支持機構。
【請求項７】
前記内方部材の転動面表層部の窒素富化層における球状化炭化物の面積率が１０％以上であり、前記球状化炭化物の面積率が研削後の転動面の表層５０μｍにおける値であることを特徴とする、請求項３〜６のいずれかに記載のプラネタリギア機構の転がり支持機構。
【請求項８】
前記転がり支持機構が保持器付き針状ころ軸受である、請求項１〜７のいずれかに記載のプラネタリギア機構の転がり支持機構。
【請求項９】
前記転がり支持機構が総ころタイプの針状ころ軸受である、請求項１〜７のいずれかに記載のプラネタリギア機構の転がり支持機構。
【請求項１０】
前記転がり支持機構がシェルタイプの針状ころ軸受である、請求項１〜７のいずれかに記載のプラネタリギア機構の転がり支持機構。
【請求項１１】
前記内方部材が遊星歯車軸である、請求項１〜１０のいずれかに記載のプラネタリギア機構の転がり支持機構。
【発明の詳細な説明】
【技術分野】
【０００１】
本発明は、自動車のＡ／Ｔミッション（Automatic Transmission）のプラネタリギア機構の転がり支持機構に関し、より具体的には、割れ疲労強度が高く、かつ転動疲労寿命が長い転がり支持機構に関するものである。
【背景技術】
【０００２】
近年、環境問題がクローズアップされ、自動車に対しても低燃費化が法的に義務付けられ、強く要求され始めている。これに伴い、Ａ／Ｔミッションを構成する各部品に対し、軽量・コンパクト化が要求されており、プラネタリギア機構に使用される軸受に対しても軽量・コンパクト化が要求されている。軸受の軽量化の方法としては、内輪の中空円筒化（特許文献１参照）と幅方向のサイズダウンとが主に用いられる。
【０００３】
ここで、軸受の軽量・コンパクト化を実施するうえで、問題となる項目としては、外輪または内輪の割れ疲労強度の低下、ころまたは内輪の転動疲労寿命の低下がある。
【特許文献１】米国特許第４，７２７，８３２号
【発明の開示】
【発明が解決しようとする課題】
【０００４】
上述のように、プラネタリギア機構に使用する転がり軸受に対して軽量・コンパクト化が要求されているが、中空円筒形状の内輪の割れ疲労強度の改善が確立されていない。それゆえ、本発明の目的は、中空円筒形状の内輪を有することで軽量化の要求に対応し、かつ割れ疲労強度および転動疲労寿命を改善したプラネタリギア機構の転がり支持機構を提供することにある。
【課題を解決するための手段】
【０００５】
本発明のプラネタリギア機構の転がり支持機構は、遊星歯車（太陽歯車とその太陽歯車の外周を取り囲む内歯歯車との双方に噛み合う）と、その遊星歯車の内側に位置する内方部材と、遊星歯車と内方部材との間に介在する複数の転動体で構成されている。上記の内方部材は、０．５０質量％以上の炭素を含む鋼で構成され、中空の円筒形状を有し、その端面においてＨＶ２００以上ＨＶ３００以下の硬さを有し、かつ転動体が転動する内方部材の転動面表面から内径面までの径方向全体に硬化層を有していることを特徴とする。
【０００６】
上記の特徴により、静的割れ強度および割れ疲労強度を向上させることができる。また内方部材が、中空円筒形状であるため中実のものに比べて、転がり支持機構を軽量化することができる。
【０００７】
ここで、上記の内方部材はたとえば遊星歯車軸、内輪などに該当するが、このような概念として本発明の説明では内方部材という用語を用いる。
【０００８】
ころ（転動体）の転動面となる内方部材の外径表面は、適度な硬さ（ＨＶ６５３以上）に硬化させる必要があるため高周波熱処理を行う。したがって、内方部材を構成する鋼の炭素量は、０．５質量％以上必要である。上限はとくに設けないが、軸受鋼ＳＵＪ（ＪＩＳ  Ｇ  ４８０５）を用いる場合が多いので、１．１０質量％程度が一つの目安となる。また、それより多くてもよい。
【０００９】
内方部材を遊星枠に固定すべく、内方部材の端面にかしめ加工を行えるように、内方部材の端面の硬さはＨＶ２００以上ＨＶ３００以下の範囲とする。
【００１０】
上記のプラネタリギア機構の転がり支持機構において好ましくは、内方部材の転動面表層部のオーステナイト結晶粒の粒度番号が１０番を超える範囲にあり、そのオーステナイト結晶粒の粒度番号が研削後の転動面の表層５０μｍにおける値である。
【００１１】
オーステナイト結晶粒の粒度番号が１０番を超え、オーステナイト結晶粒の粒径が微細であることにより、転動疲労寿命を大幅に改良することができる。オーステナイト結晶粒の粒度番号が１０番以下では、割れ疲労強度、転動疲労寿命は大きく改善されないので、１０番を超える範囲とする。通常、１１番以上とする。オーステナイト結晶粒は細かいほど望ましいが、通常、１３番を超える粒度番号を得ることは難しい。ここで、オーステナイト結晶粒は、焼入れ処理を行った後も焼入れ直前のオーステナイト結晶粒界の痕跡が残っており、その痕跡に基づいた結晶粒をいう。
【００１２】
上記のプラネタリギア機構の転がり支持機構において好ましくは、内方部材は、表層部に窒素富化層を有する。この構成により、耐転動疲労強度や耐割れ疲労強度を高めることができる。
【００１３】
上記のプラネタリギア機構の転がり支持機構において好ましくは、内方部材の転動面表層部の残留オーステナイト量が１１体積％以上４０体積％以下の範囲であり、その残留オーステナイト量が研削後の転動面の表層５０μｍにおける値である。
【００１４】
残留オーステナイト量が１１体積％以上であることにより、表面損傷寿命を大幅に改善することができる。残留オーステナイト量が１１体積％未満では、表面損傷寿命は大きく改善されないので１１体積％以上とする。しかし、残留オーステナイト量が４０体積％より多いと、表面硬さの低下が起こり転動疲労寿命が悪くなるので、望ましくは１１体積％以上４０体積％以下の範囲とする。残留オーステナイト量は、研削後の転動面の表層５０μｍにおける値であって、例えば、Ｘ線回折によるマルテンサイトα（２１１）と残留オーステナイトγ（２２０）の回折強度の比較で測定することができる。
【００１５】
上記のプラネタリギア機構の転がり支持機構において好ましくは、窒素富化層における窒素含有量が０．１質量％以上０．７質量％以下の範囲であり、その窒素含有量が研削後の転動面の表層５０μｍにおける値である。
【００１６】
窒素富化層は、内方部材の表層に形成された窒素含有量を増加した層であって、例えば浸炭窒化、窒化、浸窒などの処理によって形成することができる。窒素含有量が０．１質量％より少ないと効果が無く、特に表面損傷寿命が低下する。窒素含有量が０．７質量％より多いと、ボイドと呼ばれる空孔ができたり、残留オーステナイト量が多くなりすぎて硬度が出なくなったりして短寿命になる。窒素富化層の窒素含有量は、研削後の転動面の表層５０μｍにおける値であって、例えば、ＥＰＭＡ（波長分散型Ｘ線マイクロアナライザ）で測定することができる。
【００１７】
上記のプラネタリギア機構の転がり支持機構において好ましくは、内方部材の転動面の表面硬さがＨＶ６５３以上である。
【００１８】
表面硬さがＨＶ６５３以上と高いことにより、転動疲労寿命を大幅に改良することができる。表面硬さがＨＶ６５３未満では、転動疲労寿命は大きく改善せず、かえって悪くなる。通常、表面硬さの範囲はＨＶ７２０以上ＨＶ８００以下とする。表面硬さは高いほど望ましいが、通常、ＨＶ９００を超える表面硬さを得ることは難しい。
【００１９】
上記のプラネタリギア機構の転がり支持機構において好ましくは、内方部材の転動面表層部の窒素富化層における球状化炭化物の面積率が１０％以上であり、その球状化炭化物の面積率が研削後の転動面の表層５０μｍにおける値である。
【００２０】
球状化炭化物の面積率が１０％以上であることにより、転動疲労寿命を大幅に改善することができる。球状化炭化物の面積率が１０％未満では、転動疲労寿命は大きく改善されないので、１０％以上とする。球状化炭化物の面積率は多いほど望ましいが、通常、２５％を超える面積率を得ると炭化物の粗大化・凝集により材料の靭性が劣化するため、望ましくは１０％以上２５％以下の範囲とする。球状化炭化物の面積率は、研削後の転動面の表層５０μｍにおける値であって、ピクリン酸アルコール溶液（ピクラル）を用い腐食した後に、光学顕微鏡（４００倍）で観察することができる。
【００２１】
ここで、簡易的に球状化炭化物と表現しているが、実際は、炭化物／窒化物を合わせたものである。
【００２２】
上記の残留オーステナイト量、窒素富化層における窒素含有量、硬化層の硬さおよび球状化炭化物の面積率の各特性は、内方部材の割れ強度改善より、転動疲労寿命の改善への寄与率が大きい。
【００２３】
上記のプラネタリギア機構の転がり支持機構は、好ましくは総ころ形式や保持器付き針状ころ形式、シェル形式のニードル軸受である。
【発明の効果】
【００２４】
以上説明したように、本発明のプラネタリギア機構の転がり支持機構によれば、内方部材の転動面表面からその内径までの径方向全体に硬化層を形成したことにより、静的割れ強度および割れ疲労強度を改善することができる。また内方部材が中空円筒形状であるため、転がり支持機構を軽量化することができる。
【００２５】
また表層部に窒素富化層を有し、オーステナイト結晶が粒度番号で１０番を超えて微細化され、残留オーステナイト量が適度に有り、適正な表面硬さを有し、球状化炭化物の面積率が多いため、通常の荷重依存型の転動疲労寿命と、滑りや油膜切れが原因で生じる金属接触による表面損傷寿命との両方ともを改善することができる。
【発明を実施するための最良の形態】
【００２６】
以下、図面を用いて本発明の実施の形態について説明する。
【００２７】
図１は、本発明の一実施の形態におけるプラネタリギア機構の構成部品を組み込んだ自動変速機の構成を示す概略断面図である。また図２は、図１のＰ部のプラネタリギア機構の構成を概略的に示す正面図（ａ）、断面図（ｂ）、斜視図（ｃ）である。
【００２８】
図１および図２（ａ）〜（ｃ）を参照して、このプラネタリギア機構１０は、たとえば自動変速機内で、サン・ギア・シャフト（以下、太陽歯車軸という）１１とリング・ギア・シャフト（以下、内歯歯車軸という）１６との間に配置されている。このプラネタリギア機構は、サン・ギア（以下、太陽歯車という）１２と、リング・ギア（以下、内歯歯車という）１５と、複数のプラネット・ピニオン・ギア（以下、遊星歯車という）１３とを主に有している。
【００２９】
太陽歯車１２は、太陽歯車軸１１の外周に設けられている。内歯歯車１５は、太陽歯車１２の外周を取囲み、かつ内周面にギアが刻まれており、かつ内歯歯車軸１６に固定されている。複数の遊星歯車１３の各々は、太陽歯車１２と内歯歯車１５との間に配置されており、かつ太陽歯車１２および内歯歯車１５の双方と噛合っている。
【００３０】
複数の遊星歯車１３の各々は、プラネタリギア機構１０の転がり支持機構２０によって、遊星歯車軸１７に対して回転可能に支持されている。このプラネタリギア機構１０の転がり支持機構２０は、たとえば、内方部材と、外方部材と、転動体とを有している。本実施の形態では、このプラネタリギア機構１０の転がり支持機構２０は、図３に示すようなラジアル型の保持器付き針状ころ軸受よりなっている。このため、プラネタリギア機構１０の転がり支持機構２０の内方部材は遊星歯車軸１７であり、外方部材は遊星歯車１３であり、転動体は針状ころ１８である。
【００３１】
なお、複数の針状ころ１８の各々は、保持器１９により一定の間隔で正しい位置に保持されている。また、遊星歯車軸１７は、プラネット・ピニオン・キャリ（以下、遊星枠という）１４に軸支されている。
【００３２】
また、上記の内方部材は、遊星歯車軸１７とは別体で設けられ、かつ遊星歯車軸１７の外周に固定された内輪であってもよく、上記の外方部材は、遊星歯車１３とは別体で設けられ、かつ遊星歯車１３の内周に固定された外輪であってもよい。
【００３３】
このような構造によって、複数の遊星歯車１３の各々は、太陽歯車１２と内歯歯車１５とに歯合して、円周に沿って自転しながら太陽歯車１２の外周を公転することが可能である。
【００３４】
プラネタリギア機構１０の各ギアは、常時、歯合しており、太陽歯車１２または遊星枠１４または内歯歯車１５のいずれかに駆動力を与えたり、いずれかをロックしたりすることによって、太陽歯車軸１１に対する内歯歯車軸１６の回転数、回転方向、トルクなどを変化させることができる。
【００３５】
図２に示す転がり支持機構２０（たとえばラジアル型の保持器付き針状ころ軸受）の内方部材（たとえば遊星歯車軸１７）は、０．５０質量％以上の炭素を含む鋼で構成され、中空の円筒形状を有し、端面においてＨＶ２００以上ＨＶ３００以下の硬さを有している。また、図４（ａ）及び（ｂ）に示すように、転がり支持機構２０の内方部材（たとえば遊星歯車軸１７）は、ころ(転動体)が転動する内方部材１７の転動面表面（外径面）１７ｂから内径面１７ｃまでの径方向全体に硬化層１７ａを有している。このような硬化層１７ａが内方部材１７の円周方向全周にわたって形成されていることが好ましい。
【００３６】
この硬化層のパターンとして特開２０００−３８９０６号公報に開示されたものは、図５に示すように内輪１７の外径面１７ｂの転動面表層部のみが硬化層１７ａであり、内径面１７ｃの表層部および端面１７ｄの表層部は未硬化層である。この硬化層１７ａのパターンの場合、軸受に荷重が負荷されると、硬化層１７ａと未硬化層とが混在する内輪１７は、全体が硬化層１７ａとされた内方部材１７と比べ、強度が小さく、変形しやすいため、内径面１７ｃの中央部に大きな引張応力が発生する。そして、荷重が繰り返し負荷されると、内径面１７ｃの表層部は未硬化層であり硬化層１７ａと比べて疲労強度が小さいため、小さい引張応力の作用でクラックが発生し、内輪破損へつながる場合が多い。
【００３７】
一方、図４（ａ）、（ｂ）を参照して、本実施の形態の硬化層１７ａのパターンの場合、内方部材１７の外径面１７ｂの転動面表層部から内径面１７ｃまで径方向全体が硬化層１７ａであり、未硬化層の部分は端面１７ｄの表層部付近だけである。この硬化層１７ａのパターンの場合、図５に示す内輪１７と比べ、硬化層１７ａの領域が多いため、強度が大きく、変形し難い。また、荷重が繰り返し負荷されても、内径面１７ｃの中央部は硬化層１７ａであり、疲労強度が大きいため、クラックの発生を防止でき、内方部材１７の破損へつながる可能性が低くなる。
【００３８】
望ましくは図４（ａ）よりも図４（ｂ）の硬化層パターンの方が、内径面１７ｃにおける硬化層１７ａの領域が広く、強度的に有利である。また、荷重が繰り返し負荷されることにより発生する引張応力に対して内径面１７ｃの広い領域に渡ってクラックの発生を防止するものの方が、内径面１７ｃの中央部のみで防止するものよりも、偏荷重を受けた場合にも有利である。
【００３９】
また硬化層１７ａの硬度はＨＶ６５３以上であり、内方部材１７の端面１７ｄを含む未硬化層の硬度はＨＶ２００以上ＨＶ３００以下である。また硬化層１７ａと未硬化層との間には、中間層（硬度ＨＶ３００超えＨＶ６５３未満）が存在する。
【００４０】
また、内方部材１７は、表層部に窒素富化層を有し、その表層部に高周波焼入れが施されてオーステナイト結晶粒度が１０番を超える範囲にあり（ＪＩＳ規格による）超微細であることが好ましい。
【００４１】
また、内方部材１７の転動面の表面硬さはＨＶ６５３以上である。また内方部材１７の表層部では高周波焼入れが施されたために、残留オーステナイト量が１１体積％以上４０体積％以下を占めることが好ましい。また窒素富化層における窒素含有量が０．１質量％以上０．７質量％以下の範囲であることが好ましい。これらの残留オーステナイト量と窒素含有量とは、研削後の転動面の表層５０μｍにおける値である。この結果、表層部では表面損傷および内部起点型剥離ともに発生しにくく、一方、他の部位では硬度が低いためにかしめ加工しやすい。このため、図示していないが、内方部材１７の両端はかしめ加工され、内方部材支持部の面取り部にかしめ加工固定部を形成している。
【００４２】
次に、上記の転がり支持機構２０の内方部材に行なう浸炭窒化処理を含む熱処理について説明する。
【００４３】
図６は、本発明の実施の形態における熱処理方法を説明する図である。また、図７は、本発明の実施の形態における別の熱処理方法を説明する図である。図６はＡ１変態点以上で浸炭窒化処理を行なった後、そのまま徐冷する熱処理パターンであり、図７はＡ１変態点以上で浸炭窒化処理を行なった後、急冷し、次いでＡ１変態点未満で調質処理すなわち焼戻し処理を行なう熱処理パターンである。図６の熱処理パターンにおける徐冷処理または図７における調質処理は、互いに対応している。図６および図７の熱処理パターンのどちらもその後で、転動面のある表層部に高周波焼入れを施し、その後、低温焼戻しを施す。
【００４４】
次に、図６および図７の各処理ごとにミクロ組織がどのように生成されてゆくか説明する。まず図６および図７のヒートパターンのいずれにおいても、０．５０質量％以上の炭素を含む鋼で構成された中空円筒形状の鋼材に、たとえばＡ１変態点以上で浸炭窒化処理を行なう。この浸炭窒化処理おいて、転がり支持機構２０の対象部材（内方部材）に窒素富化層を形成する。この窒素富化層では、鉄原子Ｆｅに対する侵入型元素であるＣ、Ｎが過共析に侵入し、たとえばオーステナイト中に炭化物が析出している（２相共存）。すなわち、窒素富化層では過共析鋼となっている。また、浸炭窒化処理されない内部では、素材である元々の鋼材の組成により、オーステナイト相となっている。また、素材である鋼材がフェライトとオーステナイトとの２相、またはオーステナイトとセメンタイトとの２相、が共存する温度で浸炭窒化処理を行なってもよい。
【００４５】
次いで、冷却する際に、図６のヒートパターン（ヒートパターンＨ１とする）では、浸炭窒化処理温度から徐冷する。この徐冷の目的は、組織を軟化し加工性を向上するためである。この徐冷中に、内部では上記のオーステナイトから、フェライトとセメンタイトとで構成されるパーライトが生成するが、パーライト中のセメンタイトを層状化させずに凝集粗大化させることにより、軟化を推進する。したがって、徐冷する温度域は浸炭窒化処理温度〜（Ａ１変態点−１００℃）程度まででよい。これより低い温度まで徐冷してもセメンタイトの凝集粗大化は期待できず、時間ばかりかかり能率を低下させる。目安としては６２０℃程度まででよい。その後は、時間短縮のために空冷してもよいし、水冷や油冷を行なってもよい。
【００４６】
窒素富化層では、炭化物＋オーステナイトのオーステナイトからパーライトが生成し、その中の炭化物が凝集粗大化する。
【００４７】
また、図７のヒートパターン（ヒートパターンＨ２とする）では、浸炭窒化処理温度から、たとえば油冷などして焼き入れる。この場合、内部では、もともとの鋼材の組成によりオーステナイトからマルテンサイトなどが生成する。このマルテンサイト組織は硬い。このままでは、かしめ加工は困難なので、上記焼戻処理（調質処理）を行なう。焼戻しはＡ１変態点直下でＡ１変態点にできるだけ近い温度で急速に進行する。すなわち、高温焼戻しを行なう。したがって、焼戻しはＡ１変態点〜６５０℃の範囲、またより好ましくはＡ１変態点〜６８０℃の範囲で行なうことが望ましい。この焼戻しにより、マルテンサイト組織における高い転位密度は消失し、転位密度の低いフェライトと凝集粗大化したセメンタイトとの組織が得られる。
【００４８】
また、浸炭窒化層では、油冷などの焼入れによって（炭化物＋オーステナイト）のオーステナイトからマルテンサイトが生成する。マルテンサイトは、上記の焼戻しにより、内部に生成したマルテンサイトと同様に軟化される。元々あった炭化物は凝集する。
【００４９】
なお、上記のミクロ組織の説明は、分りやすさを優先させているので、上述したように、窒素や、より複雑な実際のミクロ組織における副次的な要因は無視している。
【００５０】
次に、ヒートパターンＨ１およびＨ２の双方に、高周波焼入れを行なう。この高周波焼入れの前段階では、窒素富化層は、凝集した炭化物（比率大）と、フェライトとが混在した組織である。高周波焼入れでは急速加熱され、このとき、炭化物が固溶しながらオーステナイトを核発生させる。分散している炭化物の密度は非常に高いために、オーステナイト核発生密度は非常に高く、発生したオーステナイトが互いに会合して形成されるオーステナイト組織の結晶粒は超微細である。また、窒素富化層は過共析鋼なので、炭化物が共存し、この炭化物ができたばかりで超微細なオーステナイト粒の成長を阻止する。このため、窒素富化層において、超微細なオーステナイト粒を得ることができる。急速加熱の温度が高くなるにつれ炭化物は固溶し、超微細オーステナイトに多くの炭素が固溶される。
【００５１】
次に、急速加熱した後に焼入れを行なうと、超微細オーステナイトはマルテンサイトに変態する。このとき炭素を多く固溶しているためにオーステナイトが安定化され、マルテンサイトの間の微細な領域に未変態のオーステナイトが取り残される。これが残留オーステナイトである。この残留オーステナイトはマルテンサイトの間に形成されるため非常に微細である。体積率にして残留オーステナイトは１１〜４０体積％となる。
【００５２】
この後、１８０℃程度で硬度をあまり落とさない程度の焼戻しを行なう。この１８０℃程度の焼戻しでは、高密度の転位はほとんど消失しないで維持される。この焼戻しは組織を安定化するために行なう。この焼戻しでは、セメンタイトの凝集は生じないし、軟化もほとんど生じない。鋼材によっては、この焼戻しは省略してもよい。
【００５３】
上記の残留オーステナイトを含んだ高周波焼入れ組織は、強靭であり、苛酷な使用条件下で長寿命を実現することができる。
【００５４】
上記の熱処理を行なうことにより、表層部のオーステナイト粒度を１１番以上（１０番を超える範囲）の超細粒にし、また内部のミクロ組織をフェライトと炭化物との混合組織にすることができる。また、表層部の硬度をＨＶ６３５以上とし、残留オーステナイトを１１〜４０体積％とすることができる。また図４（ａ）または（ｂ）に示すように硬化層（硬度ＨＶ６３５以上）を内方部材の転動面表面から内径面までの径方向全体に形成することができる。
【００５５】
一方、硬化層以外の未硬化層の部分（内方部材の端面を含む）の硬度をＨｖ２００以上ＨＶ３００以下とすることができる。したがって、上記の熱処理を受けた内方部材は、転動疲労特性が長寿命であり、かしめ加工が容易である。
【００５６】
また窒素富化層における窒素含有量を０．１質量％以上０．７質量％以下にでき、窒素富化層における球状化炭化物の面積率を１０％以上にすることができる。
【００５７】
次に、図６および図７に示したヒートパターンＨ１、Ｈ２の各々の具体的な条件について説明する。
【００５８】
図８は図６のヒートパターンＨ１に具体的な条件を付記した図であり、図９は図７のヒートパターンＨ２に具体的な条件を付記した図である。図８を参照して、浸炭窒化処理はたとえば８５０℃×９０分の条件で行なわれる。浸炭窒化処理後の徐冷はたとえば浸炭窒化処理温度から６５０℃まで炉冷した後に、６５０℃から５００℃まで炉冷し、その後に空冷することにより行なわれる。高周波焼入れは、たとえば８００〜１０００℃の温度まで急速加熱した後に水冷することにより行なわれる。焼戻しはたとえば１８０℃×１２０分の条件で行なわれ、その後に空冷される。
【００５９】
図９を参照して、浸炭窒化処理はたとえば８５０℃×９０分の条件で行なわれる。浸炭窒化処理後にたとえば油冷により１００℃まで冷却される。焼戻処理（調質処理）はたとえば７００℃×１２０分の条件で行なわれ、その後に空冷される。高周波焼入れは、たとえば８００〜１０００℃の温度まで急速加熱した後に水冷することにより行なわれる。焼戻しはたとえば１８０℃×１２０分の条件で行なわれ、その後に空冷される。
【実施例】
【００６０】
次に、本発明の実施例について説明する。
【００６１】
（実施例１）
ＪＩＳ規格ＳＵＪ２を用いて、転動疲労試験用の軸受を製作した。軸受はプラネタリギア機構に使用する総ころタイプのニードル軸受である。内輪は、内径φ１０ｍｍ×外径φ１４．６４ｍｍ×幅Ｌ１５ｍｍであり、外輪は内径φ１８．６４ｍｍ×外径φ２４ｍｍ×幅Ｌ７ｍｍである。ころは外径φ２ｍｍ×長さＬ６．８ｍｍを２６本用い、保持器を用いない総ころタイプの構成とした。この軸受の基本動定格荷重は８．６ｋＮ、基本静定格荷重は１２．９ｋＮである。
【００６２】
各試験軸受の内輪の製造履歴は次の通りである。
【００６３】
試験軸受Ｎｏ．１（本発明例１）：硬化層パターンが図４（ｂ）に示すようなパターンになるよう高周波熱処理を行った。
【００６４】
試験軸受Ｎｏ．２、３（本発明例２、３）：図８に示すヒートパターンＨ１の工程の熱処理を行った。また、硬化層パターンが図４（ｂ）に示すようなパターンになるよう高周波熱処理を行った。
【００６５】
試験軸受Ｎｏ．４（比較例１）：硬化層パターンが図５に示すようなパターンになるよう高周波熱処理を行った。
【００６６】
試験軸受Ｎｏ．５（比較例２）：図８に示すヒートパターンＨ１の工程の熱処理を行った。また、硬化層パターンが図５に示すようなパターンになるよう高周波熱処理を行った。
【００６７】
各試験軸受の外輪は、標準熱処理品（焼入・焼戻）を使用した。各試験軸受のころの製造履歴は次の通りである。
【００６８】
試験軸受Ｎｏ．１、４：標準熱処理品（焼入・焼戻）
試験軸受Ｎｏ．２、３、５：浸炭窒化処理品
上記の製造方法で製作した試験軸受の内輪の材質調査結果および機能評価試験結果を表１に示す。
【００６９】
【表１】
2006144889.tif 000003
【００７０】
次に材質調査方法および機能評価試験方法について説明する。
【００７１】
（１）オーステナイト結晶粒度
オーステナイト結晶粒度の測定は、ＪＩＳ  Ｇ  ０５５１の鋼のオーステナイト結晶粒度試験方法に基づいて行った。オーステナイト結晶粒度は研削後の転動面中央部の表層５０μｍにおける値を採用した。
【００７２】
（２）残留オーステナイト量
残留オーステナイト量の測定は、Ｘ線回折によるマルテンサイトα（２１１）と残留オーステナイトγ（２２０）の回折強度の比較で行った。残留オーステナイト量は研削後の転動面中央部の表層５０μｍにおける値を採用した。
【００７３】
（３）窒素含有量
窒素含有量の測定は、ＥＰＭＡを用いて行った。窒素含有量は研削後の転動面中央部の表層５０μｍにおける値を採用した。
【００７４】
（４）表面硬さ
研削後の転動面中央部の表面硬さを測定した。その測定は、ビッカース硬度計（１ｋｇｆ）を用いて行った。
【００７５】
（５）球状化炭化物の面積率
球状化炭化物の面積率は、ピクリン酸アルコール溶液（ピクラル）を用い腐食した後、光学顕微鏡（４００倍）で観察し測定を行った。球状化炭化物の面積率は研削後の転動面中央部の表層５０μｍにおける値を採用した。
【００７６】
（６）静的割れ強度試験
試験軸受の内輪を用いて、単体にてアムスラー試験機で荷重をかけ静的割れ強度試験を行った。
【００７７】
（７）割れ疲労強度試験
試験軸受の内輪を用いて、表２に示す試験条件で割れ疲労強度試験を行った。  
【００７８】
【表２】
2006144889.tif 000004
【００７９】
（８）転動疲労寿命
転動疲労寿命は、図１０に示す試験試験装置を用いて、表３に示す試験条件で行なった。図１０に示す試験装置は外輪回転の試験装置である。図１０を参照して、試験機に組み込まれた内輪５２（２）と外輪５４（４）との間に複数個の針状ころ５３（３）を転動可能に配置した構成のものを用い、この外輪５４を部材５５、５６によりラジアル荷重をかけながら所定の速度で回転させることにより転動疲労試験を行った。
【００８０】
【表３】
2006144889.tif 000005
【００８１】
なお、表１には、転動疲労寿命試験、静的割れ強度試験、および割れ疲労強度試験結果は、標準熱処理品Ｎｏ．４の値を１として各試験軸受の結果を比率で表した。
【００８２】
表１に示した試験結果を説明する。
【００８３】
（１）オーステナイト結晶粒度
本発明品Ｎｏ．１〜３は結晶粒度番号が１１〜１２と顕著に微細化されている。標準熱処理品および浸炭窒化処理品Ｎｏ．４、５は、結晶粒度番号が９と本発明品より粗大なオーステナイト結晶粒となっている。
【００８４】
（２）残留オーステナイト量
本発明品Ｎｏ．２、３の残留オーステナイト量は２０〜３５体積％であり、これらの試料では適度なオーステナイトが存在する。
【００８５】
（３）窒素含有量
本発明品Ｎｏ．２、３の窒素含有量は０．１２〜０．２８質量％で窒素が含有されている。
【００８６】
（４）表面硬さ
本発明品Ｎｏ．２、３の表面硬さはＨＶ７７０〜７８０である。
【００８７】
（５）球状化炭化物の面積率
本発明品Ｎｏ．２、３における球状化炭化物の面積率は、１３．０〜１３．６％である。
【００８８】
（６）静的割れ強度試験
本発明品Ｎｏ．１〜３の静的割れ強度は、比較品Ｎｏ．４、５と比べて高く、改善している。これは、軸受に荷重が負荷されると、図５に示すように硬化層と未硬化層とが混在する内輪（比較品）は、図４（ａ）、（ｂ）に示すように外径面から内径面までの全体が硬化層とされた内輪（本発明品）と比べ、強度が小さく、変形しやすいため、内径面の中央部に大きな引張応力が発生するからであると考える。
【００８９】
（７）割れ疲労強度試験
本発明品Ｎｏ．１の割れ疲労強度は、比較品Ｎｏ．４と比べ、２倍以上に改善している。また、本発明品Ｎｏ．２、３の割れ疲労強度も比較品Ｎｏ．５と比べ３倍程度に改善している。これは、軸受に荷重が負荷されると、図５に示すように硬化層と未硬化層とが混在する内輪（比較品）は、図４（ａ）、（ｂ）に示すように外径面から内径面までの全体が硬化層とされた内方部材（本発明品）と比べ、強度が小さく、変形しやすいため、内径中央部に大きな引張応力が発生するからであると考える。
【００９０】
（８）転動疲労寿命試験
本発明品Ｎｏ．１の転動疲労寿命は、比較品Ｎｏ．４と比べ若干改善している。また、本発明品Ｎｏ．２、３の転動疲労寿命も、比較品Ｎｏ．５と比べ若干改善している。試料Ｎｏ．１、４と比べて試料Ｎｏ．２、３、５の転動疲労寿命が良いのは窒素富化層によるものと考える。窒素富化層が転動疲労寿命に効く要因としては、残留オーステナイト量、窒素含有量、球状化炭化物の面積率などが考えられる。
【００９１】
上記をまとめると、本発明品Ｎｏ．１〜３のように、硬化層パターンが図４（ａ）、（ｂ）に示すように内輪外径の転動面表層部から内径面まで硬化層であることにより、静的割れ強度、割れ疲労強度を改善することができる。また、本発明品Ｎｏ．２、３のように、表層部に窒素富化層を有し、オーステナイト結晶が粒度番号で１０番を超えて微細化され、残留オーステナイト量が適度に有り、適正な表面硬さを有し、球状化炭化物の面積率が多いため、通常の荷重依存型の転動疲労寿命、割れ疲労強度が改善する。
【００９２】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００９３】
本発明は、プラネタリギア機構に使用する転がり軸受に特に有利に適用され得る。
【図面の簡単な説明】
【００９４】
【図１】本発明の一実施の形態におけるプラネタリギア機構の構成部品を組み込んだ自動変速機の構成を示す概略断面図である。
【図２】図１のＰ部のプラネタリギア機構の構成を概略的に示す正面図（ａ）、断面図（ｂ）、斜視図（ｃ）である。
【図３】図１のプラネタリギア機構の転がり支持機構として転がり軸受の構成を概略的に示す一部破断斜視図である。
【図４】本発明の実施の形態における硬化層のパターンを説明するための断面斜視図である。（ａ）は内径面の硬化層領域が転動面の硬化層領域より相当小さい場合、（ｂ）は内径面の硬化層領域が転動面の硬化層領域に近い大きさを有する場合を示す。
【図５】従来の硬化層のパターンを説明するための断面斜視図である。
【図６】本発明の実施の形態における熱処理方法を説明する図である。
【図７】本発明の実施の形態における別の熱処理方法を説明する図である。
【図８】図６のヒートパターンＨ１に具体的な条件を付記した図である。
【図９】図７のヒートパターンＨ２に具体的な条件を付記した図である。
【図１０】外輪回転の転動疲労試験機を示す図である。
【符号の説明】
【００９５】
１０  プラネタリギア機構、１１  太陽歯車軸、１２  太陽歯車、１３  遊星歯車、１４  遊星枠、１５  内歯歯車、１６  内歯歯車軸、１７  遊星歯車軸、１７ａ  硬化層、１７ｂ  外径面、１７ｃ  内径面、１７ｄ  端面、１８  針状ころ、１９  保持器、２０  転がり支持機構、５２  内輪、５３  針状ころ、５４  外輪、５５，５６  部材。
【図１】
2006144889.tif 000006
【図２】
2006144889.tif 000007
【図３】
2006144889.tif 000008
【図４】
2006144889.tif 000009
【図５】
2006144889.tif 000010
【図６】
2006144889.tif 000011
【図７】
2006144889.tif 000012
【図８】
2006144889.tif 000013
【図９】
2006144889.tif 000014
【図１０】
2006144889.tif 000015